(57)【要約】【課題】高い伝熱性を有し、絶縁性及び靭性にも優れた伝熱性樹脂組成物を提供する。【解決手段】以下の成分（Ａ）〜（Ｃ）を含む伝熱性樹脂組成物。（Ａ）ポリアリーレンサルファイド：１５〜４５重量％（Ｂ）タルク：１５〜５５重量％（Ｃ）扁平形状の断面を有するガラス繊維：１５〜６０重量％（前記各成分の配合量は、成分（Ａ）〜（Ｃ）の合計量に対する重量分率である）【選択図】なし【特許請求の範囲】
【請求項１】
以下の成分（Ａ）〜（Ｃ）を含む伝熱性樹脂組成物。
（Ａ）ポリアリーレンサルファイド：１５〜４５重量％
（Ｂ）タルク：１５〜５５重量％
（Ｃ）扁平形状の断面を有するガラス繊維：１５〜６０重量％
（前記各成分の配合量は、成分（Ａ）〜（Ｃ）の合計量に対する重量分率である）
【請求項２】
前記成分（Ａ）〜（Ｃ）からなる請求項１に記載の伝熱性樹脂組成物。
【請求項３】
前記ガラス繊維の扁平率が２〜２０である請求項１又は２に記載の伝熱性樹脂組成物。
【請求項４】
請求項１〜３のいずれかに記載の伝熱性樹脂組成物からなる伝熱性樹脂成形品。
【請求項５】
請求項４に記載の伝熱性樹脂成形品からなる電子部品。
【発明の詳細な説明】
【技術分野】
【０００１】
本発明は、伝熱性樹脂組成物に関する。さらに詳しくは伝熱性、絶縁性及び靭性に優れ、高放熱性電子部品等として好適な樹脂組成物に関するものである。
【背景技術】
【０００２】
集積回路の処理速度や実装密度は、年々向上しており、その結果として半導体素子等からの発熱量も増大しつつある。このため、種々の高放熱性電子部品の需要が高まっており、これら高放熱性電子部品に用いる高伝熱性材料の需要も高まっている。また、上記電子部品に加えて、モーターコイル、ハロゲンランプ等においても、高伝熱性材料の需要が高まってきている。
【０００３】
高伝熱性材料としては、銅、アルミニウム等の金属が広く知られている。しかし、電子部品に用いる材料の多くは絶縁性を有する必要があり、これら金属を電子部品の材料として用いるには、絶縁被覆等を施す必要があった。
【０００４】
この課題に対し、金属の代わりに、高伝熱性及び絶縁性を有するフィラーを樹脂に添加した樹脂組成物を高伝熱性材料として用いる技術が知られている。
例えば、特許文献１では、ポリフェニレンサルファイド樹脂及びフッ化カルシウム粒子からなる複合材料が開示されている。また、特許文献２では、ポリアリーレンサルファイド樹脂、リン含有被覆酸化マグネシウム及びアルコキシシラン化合物を含む樹脂組成物が開示されている。
【０００５】
しかし、特許文献１及び２に記載の高伝熱性材料は、その伝熱性を十分に高めるためには、フィラーを大量に添加する必要があり、高伝熱性材料の靭性低下及びコスト増加という欠点を有していた。樹脂組成物の靭性を向上させる方法として、樹脂組成物にエラストマー及び／又は繊維状フィラーを添加する方法が知られているが、フィラーを大量に含む樹脂組成物には、十分な効果が得られなかった。
【特許文献１】特開２００２−１８８００７号公報
【特許文献２】特開２００６−２８２７８３号公報
【発明の開示】
【発明が解決しようとする課題】
【０００６】
本発明は、上記の事情に鑑みなされたものであり、高い伝熱性を有し、絶縁性及び靭性にも優れた伝熱性樹脂組成物を提供することを目的とする。
【課題を解決するための手段】
【０００７】
本発明者らは、上記目的を達成するために鋭意研究を重ねた結果、ポリアリーレンサルファイド、タルク、及び扁平形状の断面を有するガラス繊維を特定の配合比率で含む樹脂組成物が、高い伝熱性を有し、絶縁性及び靭性にも優れることを見出した。本発明は、かかる知見に基づいて完成したものである。
本発明によれば、以下の伝熱性樹脂組成物等が提供される。
１．  以下の成分（Ａ）〜（Ｃ）を含む伝熱性樹脂組成物。
（Ａ）ポリアリーレンサルファイド：１５〜４５重量％
（Ｂ）タルク：１５〜５５重量％
（Ｃ）扁平形状の断面を有するガラス繊維：１５〜６０重量％
（前記各成分の配合量は、成分（Ａ）〜（Ｃ）の合計量に対する重量分率である）
２．  前記成分（Ａ）〜（Ｃ）からなる１に記載の伝熱性樹脂組成物。
３．  前記ガラス繊維の扁平率が２〜２０である１又は２に記載の伝熱性樹脂組成物。
４．  １〜３のいずれかに記載の伝熱性樹脂組成物からなる伝熱性樹脂成形品。
５．  ４に記載の伝熱性樹脂成形品からなる電子部品。
【発明の効果】
【０００８】
本発明によれば、高い伝熱性を有し、絶縁性及び靭性にも優れた伝熱性樹脂組成物を提供することができる。
【発明を実施するための最良の形態】
【０００９】
本発明の伝熱性樹脂組成物は下記成分（Ａ）〜（Ｃ）を含み、好ましくは成分（Ａ）〜（Ｃ）からなる。
（Ａ）ポリアリーレンサルファイド：１５〜４５重量％
（Ｂ）タルク：１５〜５５重量％
（Ｃ）扁平形状の断面を有するガラス繊維：１５〜６０重量％
（各成分の配合量は、成分（Ａ）〜（Ｃ）の合計量に対する重量分率である）
【００１０】
ポリアリーレンサルファイド（成分（Ａ））の配合量は成分（Ａ）〜（Ｃ）の合計量に対して１５〜４５重量％であり、好ましくは２０〜４５重量％、より好ましくは２０〜４０重量％である。
成分（Ａ）の配合量が１５重量％以上であると、得られる樹脂組成物は実用的な加工性を有する。また、成分（Ａ）の配合量が４５重量％以下であると、得られる樹脂組成物は実用的な伝熱性及び靭性を有する。
【００１１】
タルク（成分（Ｂ））の配合量は成分（Ａ）〜（Ｃ）の合計量に対して１５〜５５重量％であり、好ましくは２０〜５５重量％である。
成分（Ｂ）の配合量が１５重量％以上であると、得られる樹脂組成物は実用的な伝熱性を有する。また、成分（Ｂ）の配合量が５５重量％以下であると、得られる樹脂組成物は実用的な靭性を有する。
【００１２】
扁平形状の断面を有するガラス繊維（成分（Ｃ））の配合量は、成分（Ａ）〜（Ｃ）の合計量に対して１５〜６０重量％であり、好ましくは２０〜６０重量％である。
成分（Ｃ）の配合量が１５重量％以上であると、得られる樹脂組成物は実用的な靭性を有する。また、成分（Ｃ）の配合量が６０重量％以下であると、得られる樹脂組成物は実用的な加工性を有する。
【００１３】
本発明で用いられるポリアリーレンサルファイドは、繰り返し単位が下記式
−（Ａｒ−Ｓ）−              
（式中、Ａｒはアリーレン基、Ｓは硫黄を示す。）
で示される重合体である。
【００１４】
上記式において、アリーレン基としては、下記式で表されるアリーレン基が挙げられる。これらのアリーレン基からなるポリアリーレンサルファイドは、同一の繰り返し単位からなるホモポリマー、２種以上の異なるアリーレン基からなるコポリマー及びこれらの混合物のいずれでもよい。
【化１】
2008260830.tif 000002
【００１５】
また、本発明のポリアリーレンサルファイドは、本発明の効果を損なわない範囲で、そのポリマー鎖の一部が他のポリマーで置換されていてもよい。
置換するポリマーとしては、ポリアミド系ポリマー、ポリエステル系ポリマー、ポリアリーレンエーテル系ポリマー、ポリスチレン系ポリマー、ポリオレフィン系ポリマー、含フッ素ポリマー、ポリオレフィン系エラストマー、ポリアミド系エラストマー、シリコーン系エラストマー等が挙げられる。
【００１６】
本発明のポリアリーレンサルファイドは、例えば特公昭４５−３３６８号公報、特公昭５２−１２２４０号公報等に記載の方法で製造することができる。
尚、本発明のポリアリーレンサルファイドは、空気中で加熱して高分子量化してもよく、また、酸無水物等の化合物を用いて化学修飾してもよい。
【００１７】
本発明で用いられるタルクとは、天然鉱物の一種であり、その化学式は３ＭｇＯ・４ＳｉＯ２・Ｈ２Ｏで表される。タルクは、通常、産地等に応じた不純物を含むが、本発明のタルクは、産地、不純物の種類及びその量について特に制限は無い。
【００１８】
本発明のタルクはそのサイズについて特に制限はないが、製造上の利便性の観点から、好ましくは重量メジアン粒子径が１μｍ〜５０μｍであり、より好ましくは３〜３０μｍである。
上記重量メジアン粒子径は、一般にＤ５０と表され、例えばレーザー回折法等で測定することができる。
【００１９】
本発明のタルクは、ポリアリーレンサルファイドとの接着強度を高める目的等で、その表面を有機化合物でコーティングする等の処理を施してもよい。
【００２０】
本発明の伝熱性樹脂組成物は、本発明の効果を損なわない範囲で、タルクの他に非繊維状のフィラーを含んでもよい。非繊維状フィラーとしては、例えばマイカ、カオリン、パイロフィライト、ベントナイト、珪藻土、酸化マグネシウム、酸化アルミニウム、酸化亜鉛、シリカ、酸化チタン、炭酸カルシウム、炭酸マグネシウム、窒化ホウ素、窒化アルミニウム、炭化珪素、ガラスビーズ、ガラスフレーク、黒鉛、カーボンブラック、アルミニウム、銅等が挙げられる。
【００２１】
本発明で用いられるガラス繊維は扁平形状の断面を有し、好ましくは扁平率が２〜２０である。
扁平率とは、図１に示すように、ガラス繊維の断面の短径をＤ１、断面の長径をＤ２としたとき、Ｄ２／Ｄ１で表される。
【００２２】
本発明のガラス繊維は、その繊維長について特に制限はないが、製造上の利便性の観点から、好ましくは繊維長が１ｍｍ〜５ｍｍである。
【００２３】
本発明のガラス繊維は、ポリアリーレンサルファイドとの接着強度を高める目的等で、その表面を有機化合物でコーティングする、多数のガラス繊維を有機化合物で収束する等の処理を施してもよい。
【００２４】
本発明の伝熱性樹脂組成物は、本発明の効果を損なわない範囲で、扁平形状の断面を有するガラス繊維の他に繊維状フィラーを含んでもよい。繊維状フィラーとしては、例えば扁平ガラス繊維でないガラス繊維、チタン酸カリウムウィスカー、ホウ酸アルミニウムウィスカー、アラミド繊維、酸化アルミニウム繊維、炭素繊維、銅繊維等が挙げられる。
【００２５】
また、本発明の伝熱性樹脂組成物は、本発明の効果を損なわない範囲で常用の樹脂添加剤を加えることができる。樹脂添加剤としては、例えば離型剤、可塑剤、難燃剤、酸化防止剤、金属不活性化剤、相容化剤等が挙げられる。
【００２６】
本発明の伝熱性樹脂組成物は、公知の溶融混練法によって製造できる。
例えば成分（Ａ）及び（Ｂ）を所定の割合でドライブレンドした後、市販の二軸混練押出機にトップフィードし、成分（Ｃ）をサイドフィードする方法が挙げられる。
【００２７】
本発明の伝熱性樹脂組成物は、高い伝熱性を有し、絶縁性及び靭性にも優れる。このため、高放熱性を必要とする電子部品に好適である。
上記電子部品の具体例としては、基板封止材、コイル封止材、基板ケース、電池ケース、抵抗素子ケース、ＨＩＤランプの電子バラストケース、コイルボビン、ヒートシンク、ソレノイド、モーターファン、イオン発生デバイスの誘電体、ランプリフレクター、ランプソケット、ランプホルダー、ＬＥＤパッケージ、ＬＥＤスペーサー、ＬＥＤソケット、ＬＥＤ台座コネクタ及びＬＥＤ素子フレーム等が挙げられる。
【実施例】
【００２８】
以下、本発明を実施例によって、さらに具体的に説明する。
本発明の実施例及び比較例において、成分（Ａ）〜（Ｃ）として下記（Ａ１）、（Ｂ１）及び（Ｃ１）を用い、その他の成分として下記（Ｄ）〜（Ｈ）を用いた。
（Ａ１）：Ｃ−２０１（ポリフェニレンサルファイド樹脂、大日本インキ化学工業株式会社製）
（Ｂ１）：ＳＷ−ＡＣ（タルク、重量メジアン粒子径１５μｍ、浅田製粉株式会社製）
（Ｃ１）：ＣＳＧ  ３ＰＡ−８３０（扁平形状の断面を有するガラス繊維、扁平率４、日東紡績株式会社製）
（Ｄ）：０３ＪＡＦＴ５９１（ガラス繊維、扁平率１、オーウェンス・コーニング社製）
（Ｅ）：♯５００（酸化マグネシウム粉、タテホ化学工業株式会社製）
（Ｆ）：酸化亜鉛１種（酸化亜鉛粉、堺化学工業株式会社製）
（Ｇ）：ＳＣ２０Ｈ（シリカ粉、株式会社マイクロン製）
（Ｈ）：ホワイトンＰ−３０（炭酸カルシウム粉、白石カルシウム株式会社製）
【００２９】
実施例１
（Ａ１）及び（Ｂ１）を、重量比が２０対４０となるようにそれぞれ量りとった。この原料をドライブレンドし、二軸混練押出機ＴＥＭ３７ＢＳ（東芝機械株式会社製）のトップフィーダーに投入し、また適量の（Ｃ１）をサイドフィーダーに投入した。（Ａ１）及び（Ｂ１）の混合物を６．０ｋｇ／ｈｒのフィード速度で供給し、（Ｃ１）を４．０ｋｇ／ｈｒのフィード速度で供給し、混練した。尚、混練の際にバレルとダイスの設定温度は３２０℃とした。ダイスから出た組成物のストランドを水冷し、ペレット状にカットした。得られた組成物は、成分の凝集等は見られず良好であった。得られた組成物を分析した結果、成分（Ａ）〜（Ｃ）の合計量に対する各成分の重量分率が、（Ａ１）が２０重量％、（Ｂ１）が４０重量％、（Ｃ１）が４０重量％であった。尚、各成分の配合量の測定方法としては、得られた組成物を坩堝に入れ、６００℃の炉で６時間燃焼し、燃焼前の組成物及び燃焼残渣の重量減少率から樹脂の割合を求めた。さらに、燃焼残渣についてＸ線回折法を用いてタルクの割合を求めた。
得られた樹脂組成物のペレットについて、ＡＳＴＭ  Ｄ２５６に準拠してノッチ付Ｉｚｏｄ強度を測定した。結果を表１に示す。
【００３０】
得られた樹脂組成物のペレットを用いて、８０ｍｍ角×３ｍｍ厚の平板を射出成形した。この平板成形品について、ＴＰＡ−５０１（京都電子工業株式会社製）を用いて熱伝導率を測定した。測定条件はセンサー直径を２０ｍｍ、測定モードを“Ｓｌａｂ  Ｓｈｅｅｔｓ”とした。また、この平板成形品について、ＡＳＴＭ  Ｄ２５７に準拠して体積抵抗率を測定した。結果を表１に示す。
【００３１】
比較例１
（Ｃ１）の代わりに（Ｄ）を用いた他は、実施例１と同様にして樹脂組成物及び成形品を製造し、同様の評価を行った。結果を表１に示す。
【００３２】
実施例１の樹脂組成物は比較例１に比べて、ノッチ付Ｉｚｏｄ強度が６２％高くなっており、靭性が著しく向上していることが確認された。また、実施例１の樹脂組成物からなる成形品は、実用に耐えうる十分な伝熱性及び絶縁性を有することが確認された。
【００３３】
実施例２
（Ａ１）及び（Ｂ１）を、重量比が２５対２０となるようにそれぞれ量りとった。この原料をドライブレンドし、二軸混練押出機ＴＥＭ３７ＢＳ（東芝機械株式会社製）のトップフィーダーに投入し、また適量の（Ｃ１）をサイドフィーダーに投入した。（Ａ１）及び（Ｂ１）の混合物を４．５ｋｇ／ｈｒのフィード速度で供給し、（Ｃ１）を５．５ｋｇ／ｈｒのフィード速度で供給し、混練した。尚、混練の際にバレルとダイスの設定温度は３２０℃とした。ダイスから出た組成物のストランドを水冷し、ペレット状にカットした。得られた組成物は、成分の凝集等は見られず良好であった。得られた組成物を分析した結果、成分（Ａ）〜（Ｃ）の合計量に対する各成分の重量分率が、（Ａ１）が２５重量％、（Ｂ１）が２０重量％、（Ｃ１）が５５重量％であった。
【００３４】
得られた樹脂組成物のペレットについて、実施例１と同様の評価を行った。また、得られた樹脂組成物のペレットを用いて実施例１と同様にして成形品を製造し、実施例１と同様にして評価した。結果を表１に示す。
【００３５】
比較例２
（Ｃ１）の代わりに（Ｄ）を用いた他は、実施例２と同様にして樹脂組成物及び成形品を製造し、実施例１と同様にして評価を行った。結果を表１に示す。
【００３６】
実施例２の樹脂組成物は比較例２に比べて、ノッチ付Ｉｚｏｄ強度が７１％高くなっており、靭性が著しく向上していることが確認された。また、実施例２の樹脂組成物からなる成形品は、実用に耐えうる十分な伝熱性及び絶縁性を有することが確認された。
【００３７】
実施例３
（Ａ１）及び（Ｂ１）を、重量比が２５対５０となるようにそれぞれ量りとった。この原料をドライブレンドし、二軸混練押出機ＴＥＭ３７ＢＳ（東芝機械株式会社製）のトップフィーダーに投入し、また適量の（Ｃ１）をサイドフィーダーに投入した。（Ａ１）及び（Ｂ１）の混合物を７．５ｋｇ／ｈｒのフィード速度で供給し、（Ｃ１）を２．５ｋｇ／ｈｒのフィード速度で供給し、混練した。尚、混練の際にバレルとダイスの設定温度は３２０℃とした。ダイスから出た組成物のストランドを水冷し、ペレット状にカットした。得られた組成物は、成分の凝集等は見られず良好であった。得られた組成物を分析した結果、成分（Ａ）〜（Ｃ）の合計量に対する各成分の重量分率が、（Ａ１）が２５重量％、（Ｂ１）が５０重量％、（Ｃ１）が２５重量％であった。
【００３８】
得られた樹脂組成物のペレットについて、実施例１と同様の評価を行った。また、得られた樹脂組成物のペレットを用いて実施例１と同様にして成形品を製造し、実施例１と同様にして評価した。結果を表１に示す。
【００３９】
比較例３
（Ｃ１）の代わりに（Ｄ）を用いた他は、実施例３と同様にして樹脂組成物及び成形品を製造し、実施例１と同様にして評価を行った。結果を表１に示す。
【００４０】
実施例３の樹脂組成物は比較例３に比べて、ノッチ付Ｉｚｏｄ強度が５２％高くなっており、靭性が著しく向上していることが確認された。また、実施例３の樹脂組成物からなる成形品は、実用に耐えうる十分な伝熱性及び絶縁性を有することが確認された。
【００４１】
実施例４
（Ａ１）及び（Ｂ１）を、重量比が４０対３０となるようにそれぞれ量りとった。この原料をドライブレンドし、二軸混練押出機ＴＥＭ３７ＢＳ（東芝機械株式会社製）のトップフィーダーに投入し、また適量の（Ｃ１）をサイドフィーダーに投入した。（Ａ１）及び（Ｂ１）の混合物を７．０ｋｇ／ｈｒのフィード速度で供給し、（Ｃ１）を３．０ｋｇ／ｈｒのフィード速度で供給し、混練した。尚、混練の際にバレルとダイスの設定温度は３２０℃とした。ダイスから出た組成物のストランドを水冷し、ペレット状にカットした。得られた組成物は、成分の凝集等は見られず良好であった。得られた組成物を分析した結果、成分（Ａ）〜（Ｃ）の合計量に対する各成分の重量分率が、（Ａ１）が４０重量％、（Ｂ１）が３０重量％、（Ｃ１）が３０重量％であった。
【００４２】
得られた樹脂組成物のペレットについて、実施例１と同様の評価を行った。また、得られた樹脂組成物のペレットを用いて実施例１と同様にして成形品を製造し、実施例１と同様にして評価した。結果を表１に示す。
【００４３】
比較例４
（Ｃ１）の代わりに（Ｄ）を用いた他は、実施例４と同様にして樹脂組成物及び成形品を製造し、実施例１と同様にして評価を行った。結果を表１に示す。
【００４４】
実施例４の樹脂組成物は比較例４に比べて、ノッチ付Ｉｚｏｄ強度が６７％高くなっており、靭性が著しく向上していることが確認された。また、実施例４の樹脂組成物からなる成形品は、実用に耐えうる十分な伝熱性及び絶縁性を有することが確認された。
【００４５】
比較例５
（Ａ１）及び（Ｂ１）を、重量比が４０対５０となるようにそれぞれ量りとった。この原料をドライブレンドし、二軸混練押出機ＴＥＭ３７ＢＳ（東芝機械株式会社製）のトップフィーダーに投入し、また適量の（Ｃ１）をサイドフィーダーに投入した。（Ａ１）及び（Ｂ１）の混合物を９．０ｋｇ／ｈｒのフィード速度で供給し、（Ｃ１）を１．０ｋｇ／ｈｒのフィード速度で供給し、混練した。尚、混練の際にバレルとダイスの設定温度は３２０℃とした。ダイスから出た組成物のストランドを水冷し、ペレット状にカットした。得られた組成物は、成分の凝集等は見られず良好であった。得られた組成物を分析した結果、成分（Ａ）〜（Ｃ）の合計量に対する各成分の重量分率が、（Ａ１）が４０重量％、（Ｂ１）が５０重量％、（Ｃ１）が１０重量％であった。
【００４６】
得られた樹脂組成物のペレットについて、実施例１と同様の評価を行った。また、得られた樹脂組成物のペレットを用いて実施例１と同様にして成形品を製造し、実施例１と同様にして評価した。結果を表１に示す。
【００４７】
比較例６
（Ｃ１）の代わりに（Ｄ）を用いた他は、比較例５と同様にして樹脂組成物及び成形品を製造し、実施例１と同様にして評価を行った。結果を表１に示す。
【００４８】
比較例５の樹脂組成物は比較例６に比べて、ノッチ付Ｉｚｏｄ強度が２３％高くなっているものの、その靭性は不十分であった。
【００４９】
比較例７
（Ａ１）及び（Ｂ１）を、重量比が１０対４０となるようにそれぞれ量りとった。この原料をドライブレンドし、二軸混練押出機ＴＥＭ３７ＢＳ（東芝機械株式会社製）のトップフィーダーに投入し、また適量の（Ｃ１）をサイドフィーダーに投入した。（Ａ１）及び（Ｂ１）の混合物を５．０ｋｇ／ｈｒのフィード速度で供給し、（Ｃ１）を５．０ｋｇ／ｈｒのフィード速度で供給し、混練した。尚、混練の際にバレルとダイスの設定温度は３２０℃とした。しかし、供給物がバレル内に詰まり、樹脂組成物を得ることができなかった。このため、実施例１で行った評価が実施できなかった。
良好なペレットが得られなかった理由としては、マトリックスとなる成分（Ａ）が少なすぎることが考えられる。
【００５０】
比較例８
（Ｂ１）の代わりに（Ｅ）を用いた他は、実施例１と同様にして樹脂組成物及び成形品を製造し、実施例１と同様にして評価を行った。結果を表１に示す。
【００５１】
比較例９
（Ｃ１）の代わりに（Ｄ）を用いた他は、比較例８と同様にして樹脂組成物及び成形品を製造し、実施例１と同様にして評価を行った。結果を表１に示す。
【００５２】
比較例８の樹脂組成物は比較例９に比べて、ノッチ付Ｉｚｏｄ強度が１９％高くなっているものの、その靭性は不十分であった。
【００５３】
比較例１０
（Ｂ１）の代わりに（Ｆ）を用いた他は、実施例１と同様にして樹脂組成物及び成形品を製造し、実施例１と同様にして評価を行った。結果を表１に示す。
【００５４】
比較例１１
（Ｃ１）の代わりに（Ｄ）を用いた他は、比較例１０と同様にして樹脂組成物及び成形品を製造し、実施例１と同様にして評価を行った。結果を表１に示す。
【００５５】
比較例１０の樹脂組成物は比較例１１に比べて、ノッチ付Ｉｚｏｄ強度が２４％高くなっているものの、その伝熱性は不十分であった。
【００５６】
比較例１２
（Ｂ１）の代わりに（Ｇ）を用いた他は、実施例１と同様にして樹脂組成物及び成形品を製造し、実施例１と同様にして評価を行った。結果を表１に示す。
【００５７】
比較例１３
（Ｃ１）の代わりに（Ｄ）を用いた他は、比較例１２と同様にして樹脂組成物及び成形品を製造し、実施例１と同様にして評価を行った。結果を表１に示す。
【００５８】
比較例１２の樹脂組成物は比較例１３に比べて、ノッチ付Ｉｚｏｄ強度が１８％高くなっているものの、その靭性は不十分であった。
【００５９】
比較例１４
（Ｂ１）の代わりに（Ｈ）を用いた他は、実施例１と同様にして樹脂組成物及び成形品を製造し、実施例１と同様にして評価を行った。結果を表１に示す。
【００６０】
比較例１５
（Ｃ１）の代わりに（Ｄ）を用いた他は、比較例１４と同様にして樹脂組成物及び成形品を製造し、実施例１と同様にして評価を行った。結果を表１に示す。
【００６１】
比較例１４の樹脂組成物は比較例１５に比べて、ノッチ付Ｉｚｏｄ強度が１２％高くなっているものの、その靭性は不十分であった。また、比較例１４及び１５の樹脂組成物からなる成形品は、実用に耐えうる伝熱性を有していなかった。
【００６２】
【表１】
2008260830.tif 000003
【産業上の利用可能性】
【００６３】
本発明の伝熱性樹脂組成物は、高い伝熱性を有し、絶縁性及び靭性にも優れるため、高放熱性が求められる各種電子部品の材料として好適に用いることができる。
【図面の簡単な説明】
【００６４】
【図１】本発明で用いるガラス繊維の扁平率を示す図である。
【図１】
2008260830.tif 000004